(57)【特許請求の範囲】
【請求項１】
天然抗菌薬の徐放機能付き医療用縫合糸の製造方法であり、
抗菌薬溶液である第１の溶液、シルクフィブロイン／抗菌薬溶液である第２の溶液、及び／またはシルクフィブロイン／抗菌薬／グリセリン溶液である第３の溶液を調製する工程（１）と、
円形、三角形または多角形の断面を持つ、ポリジオキサン、ポリ乳酸‐グリコール酸、ポリ−Ｌ−乳酸コポリマーから選ばれた任意の１種の材料である中空フィラメント糸を選択し、中空フィラメント糸を前記第２の溶液又は第３の溶液に５〜１０分間浸し、６０±２°Ｃの真空オーブンで３０〜６０分間ヒートセットし、上記の操作を３回繰り返して、被覆を有する中空フィラメント糸を取得する中空フィラメント糸被覆の製造工程（２）と、
２本以上の被覆された中空フィラメント糸を選択し、フィラメントを並列配置または第一織りプロセスによって内層コア糸層を製造する内コア層の製造工程（３）と、
第二織りプロセスによって、脱ガムシルク、ポリ乳酸‐グリコール酸、及びポリ−Ｌ−乳酸コポリマーのいずれか１つから選ばれる材料から縫合糸のカバー層を製造するカバー層の製造工程（４）と、
縫合糸を前記第１の溶液に１５〜３０分間浸し、温度を６０±２°Ｃ、被覆を３〜５回、各被覆操作の終わりに脱イオン水で濯ぎ、乾燥させて、室温で前記第２の溶液又は第３の溶液に前記縫合糸を３０〜６０分間浸した後、前記縫合糸を脱イオン水で濯ぎ、６０±２℃の真空オーブンで３０〜６０分間ヒートセットして、天然抗菌薬の徐放機能付き医療用縫合糸を得るカバー層の被覆工程（５）と、
が含まれることを特徴とする天然抗菌薬の徐放機能付き医療用縫合糸の製造方法。
【請求項２】
工程（１）の前記第１の溶液は、水溶性抗菌薬粉末を脱イオン水に溶解して、抗菌薬溶液を得ることにより調製されることを特徴とする請求項１に記載の天然抗菌薬の徐放機能付き医療用縫合糸の製造方法。
【請求項３】
工程（１）の前記第２の溶液は、水溶性抗菌薬粉末を脱イオン水に溶解し、抗菌薬溶液を得て、前記シルクフィブロインのシルクフィブロイン溶液の濃度を脱イオン水で、５〜１０％（ｗ／ｖ）の濃度に希釈し、前記抗菌薬溶液と前記シルクフィブロイン溶液を均一に混合して、シルクフィブロイン／抗菌薬溶液を得ることにより、調製されることを特徴とする請求項２に記載の天然抗菌薬の徐放機能付き医療用縫合糸の製造方法。
【請求項４】
工程（１）の前記第３の溶液は、水溶性抗菌薬粉末を脱イオン水に溶解し、抗菌薬溶液を得て、前記シルクフィブロイン溶液の濃度を脱イオン水で、５〜１０％（ｗ／ｖ）の濃度に希釈し、グリセリンを前記シルクフィブロイン溶液に加え、グリセロールのシルクフィブロイン溶液に対する質量比は３０〜５０％であり、均一に混合した後、シルクフィブロイン・グリセロール混合溶液を得て、前記抗菌薬溶液と前記シルクフィブロイン・グリセロール混合溶液を均一に混合して、シルクフィブロイン／抗菌薬／グリセリン溶液を得ることにより、調製されることを特徴とする請求項３に記載の天然抗菌薬の徐放機能付き医療用縫合糸の製造方法。
【請求項５】
さらに、工程（３）の前記第一織りプロセスにおいて、８〜３２スピンドル縦編機を使用して、ダイヤモンド織りを選択し、上織り角度は４５〜６０°で、大歯車と小歯車のギア比は８０〜１２０：１８〜６０であり、回転速度は５〜１００ｒｐｍに設定されることを特徴とする請求項１に記載の天然抗菌薬の徐放機能付き医療用縫合糸の製造方法。
【請求項６】
工程（４）の第二織りプロセスにおいて、８〜３２スピンドル縦編機を使用して、ダイヤモンド織り、通常織り、及びヘグリス織りという３つの織物構造のいずれか１つを選択し、上織り角度は４５〜６０°、大歯車と小歯車のギア比は８０〜１２０：１８〜６０であり、回転速度は５〜１００ｒｐｍに設定されることを特徴とする請求項１に記載の天然抗菌薬の徐放機能付き医療用縫合糸の製造方法。
【請求項７】
工程（５）において、前記真空オーブン内でヒートセットした後、前記縫合糸をさらに５０〜７０℃の処理温度で、５〜１０時間蒸気処理することを特徴とする請求項１に記載の天然抗菌薬の徐放機能付き医療用縫合糸の製造方法。
【発明の詳細な説明】
【技術分野】
【０００１】
本発明は、生物医学材料の技術分野に係り、更に詳細には、天然抗菌薬徐放機能付き医療用縫合糸及びその製造方法に関する。
【背景技術】
【０００２】
外科的移植類生物医療用紡績品としては、医療用縫合糸が知られており、創傷の縫合、組織の接続、小血管の結紮（Ｓｍａｌｌ  ｖｅｓｓｅｌ  Ｌｉｇａｔｉｏｎ）など、さまざまな外科手術に広く使用されている。また、織物構造を有する縫合糸は、ギャップ内及び単繊維間に、細菌を容易に吸収・隠すため、手術部位での感染の発生率が高くなる。手術部位での感染は、創傷治癒に影響を与え、患者を苦しめ、入院期間を延ばすだけでなく、患者と社会に大きな経済的負担をかけ、術後死亡の重要な原因にさえなる。縫合糸は、細菌が手術切開部に入る通路であり、縫合糸に抗菌性があれば、細菌の吸着及び成長を防ぎ、細菌を特定の範囲内にブロックし、傷口との接触を防ぎ、発生率を減らすことができる。したがって、優れた抗菌効果と長時間作用型徐放機能を持つ抗菌医療縫合糸を開発する必要がある。
【０００３】
カイコシルクは、カイコが合成・分泌する天然のタンパク質で、さまざまな供給源がある。シルクフィブロイン（Ｓｉｌｋ  ｆｉｂｒｏｉｎ）はシルクの主成分であり、シルクの質量の約７０％〜８０％を占め、残りの主成分はセリシン（Ｓｅｒｉｃｉｎ）と炭水化物などである。シルクフィブロインは、相溶性に優れ、人体に吸収される２０種類のアミノ酸で構成されており、最終的な分解産物は、細胞に容易に吸収または飲み込まれ、免疫反応（ｉｍｍｕｎｅ  ｒｅａｃｔｉｏｎ）を引き起こさないアミノ酸または小さなナノ・オリゴペプチド・コラーゲン（Ｎａｎｏ  Ｏｌｉｇｏｐｅｐｔｉｄｅ  Ｃｏｌｌａｇｅｎ，略称ＯＣＯ）である。中国の医療分野では、脱ガムされた（ｄｅｇｕｍ）シルクが何十年もの間、商業的な外科用縫合糸として使用されてきた。米国では、天然シルクの脱ガムによる再生シルクフィブロインは、人体内に使用される生物医学材料として、アメリカ食品医薬品局によって承認された。シルクフィブロイン材料は、薬物の徐放性担体材料として使用できることが数多くの文献で示されている。例えば、シルクフィブロインを用いて表面被覆にバンコマイシン／ポリカプロラクトンを担持することにより、表面被覆を行い、バンコマイシン放出を効果的に延長し、バンコマイシンの感染防御効果を改善できる。また、例えば、エタノールを添加して修飾する方法により、天然の抗酸化剤であるクルクミンを担持するシルクフィブロイン複合材料を調製し、これにより、薬物を徐放でき、しかも放出されたクルクミンは依然として優れた抗酸化活性を維持する。また、シルクフィブロインにナノ銀を担持して、整形外科用（Ｏｒｔｈｏｐｅｄｉｃｓ）チタンインプラントに対して被覆を行い、その結果により、ナノ銀／シルクフィブロイン・ペイントは黄色ブドウ球菌の接着と増殖を阻害し、細胞の接着及び成長を促進する効果を有することが示された。それと共に、他の生体材料と比較して、シルクフィブロインは優れた担体材料である。
【０００４】
現在、抗生物質と合成薬剤は、例えば、被覆薬であるトリクロサン、クロルヘキシジン、テトラサイクリン塩酸塩などの縫合糸に広く使用されており、縫合糸による感染症の治療に重要な役割を果たしている。例えば、ポリカプロラクトン（ｐｏｌｙｃａｐｒｏｌａｃｔｏｎｅ，ＰＣＬ）に、抗菌薬であるテトラサイクリン塩酸塩を担持して抗菌被覆溶液を調製して、織物構造の糸を被覆することにより、抗菌性と徐放性に優れた医療用縫合糸を得る（例えば、中国特許公開番号ＣＮ２０４２７５１１３Ｕ）。しかし、抗生物質の乱用を避けて細菌の薬剤耐性を低下させるために、抗生物質系の使用は国際的に厳格に規制されている。銀イオンを含む抗菌剤被覆縫合糸（例えば、中国特許公開番号ＣＮ１９４０１６８Ａ及び公開番号ＣＮ１０２７２６４４８Ａ）において、調製プロセスにおける銀イオン抗菌剤の不安定性により、酸化反応が発生しやすく、抗菌性能が低下し、これは人体の健康に良くない。漢方薬または漢方薬・西洋薬抗菌剤被覆縫合糸（例えば、中国特許公開番号ＣＮ１０１５８４８７８Ａ及び公開番号ＣＮ１０１５８４５９５Ａ）、アンドログラフィス、ドクダミナトリウム、シリコーンオイル、ヨウ化メチル‐Ｐ‐トルエン二酸化硫黄などの漢方薬と西洋薬の混合液で縫合糸を浸すが、このプロセスで製造された抗菌性医療用縫合糸は、薬物担持量が少なく、抗菌薬の放出時間が短く、薬物担持効率は制御し難く、生産の工業化に向かず、薬物の担持方法とプロセスをさらに改善する必要がある。
【０００５】
上記の問題に鑑み、本発明は、天然抗菌薬徐放機能付き医療用縫合糸及びその製造方法を提案する。
【発明の概要】
【発明が解決しようとする課題】
【０００６】
本発明は、天然抗菌薬徐放機能付き医療用縫合糸及びその製造方法を提供して、上記の問題を解決することを目的とする。
【０００７】
本発明の技術的発明は、
抗菌薬溶液で直接被覆され、２本以上の中空フィラメント糸で編んでなるコア糸である内コア層と、前記内コア層の外部を被覆し、シルクフィブロインに抗菌薬溶液被覆を担持した多層複合被覆であるカバー層と、を備える天然抗菌薬の徐放機能付き医療用縫合糸である。
【０００８】
本発明の別の技術的発明は、
天然抗菌薬の徐放機能付き医療用縫合糸の製造方法であり、次の工程が含まれる。
【０００９】
（１）抗菌薬溶液である第１の溶液、シルクフィブロイン／抗菌薬溶液である第２の溶液、及び／またはシルクフィブロイン／抗菌薬／グリセリン溶液である第３の溶液を調製する。
（２）中空フィラメント糸被覆の製造：円形、三角形または多角形の断面を持つ、ポリジオキサン、ポリ乳酸−グリコール酸、ポリ−Ｌ−乳酸（ＰＬＬＡ）コポリマーから選ばれた任意の１種の材料である中空フィラメント糸を選択し、中空糸フィラメント糸を前記第２の溶液又は第３の溶液に５〜１０分間浸し、６０±２°Ｃの真空オーブンで３０〜６０分間ヒートセットし、上記の操作を３回繰り返して、被覆を有する中空フィラメント糸を取得する。
（３）内コア層の製造：２本以上の被覆された中空フィラメント糸を選択し、フィラメントを並列配置または第一織りプロセスによって内層コア糸層を製造する。
（４）カバー層の縫合糸の製造：第二織りプロセスによって、脱ガムシルク、ポリ乳酸−グリコール酸、及びポリ−Ｌ−乳酸コポリマーのいずれか１つから選ばれる縫合糸を製造する。
（５）カバー層の縫合糸被覆：縫合糸を前記第１の溶液に１５〜３０分間浸し、温度を６０±２°Ｃ、被覆を３〜５回、各被覆操作の終わりに脱イオン水で濯ぎ、乾燥させて、室温で前記第２の溶液又は第３の溶液に前記縫合糸を３０〜６０分間浸した後、前記縫合糸を脱イオン水で濯ぎ、６０±２℃の真空オーブンで３０〜６０分間ヒートセットして、天然抗菌薬の徐放機能付き医療用縫合糸を得る。
【００１０】
さらに、工程（１）の前に、シルクフィブロイン溶液を調製することをさらに含む。即ち、カイコシルクを沸騰Ｎａ２ＣＯ３水溶液中で撹拌して脱ガムし、その後、脱イオン水で複数回洗浄することにより、シルクフィブロイン糸を得て、前記シルクフィブロイン糸を乾燥させ、前記シルクフィブロイン糸をＬｉＢｒ溶液に溶解し、加熱して溶解することにより、シルクフィブロイン出発溶液を得て、前記シルクフィブロイン出発溶液を透析バッグに注ぎ、不純物を脱イオン水中で遠心分離によって除去し、最後に、シルクフィブロイン溶液が得られ、蒸発計量法によって、前記シルクフィブロイン溶液の質量分率を測定し、冷蔵して使用に備える。
【００１１】
さらに、工程（１）の前記第１の溶液は、水溶性抗菌薬粉末を脱イオン水に溶解して、抗菌薬溶液を得ることにより調製される。
【００１２】
さらに、工程（１）の前記第２の溶液は、水溶性抗菌薬粉末を脱イオン水に溶解し、抗菌薬溶液を得て、前記シルクフィブロイン溶液の濃度を脱イオン水で、５〜１０％（ｗ／ｖ）の濃度に希釈し、前記抗菌薬溶液と前記シルクフィブロイン溶液を均一に混合して、シルクフィブロイン／抗菌薬溶液を得ることにより調製される。
【００１３】
さらに、工程（１）の前記第３の溶液は、水溶性抗菌薬粉末を脱イオン水に溶解し、抗菌薬溶液を得て、前記シルクフィブロイン溶液の濃度を脱イオン水で、５〜１０％（ｗ／ｖ）の濃度に希釈し、グリセリンを前記シルクフィブロイン溶液に加え、グリセロールのシルクフィブロイン溶液に対する質量比は３０〜５０％であり、均一に混合した後、シルクフィブロイン・グリセロール混合溶液を得る。前記抗菌薬溶液と前記シルクフィブロイン・グリセロール混合液を均一に混合して、シルクフィブロイン／抗菌薬／グリセリン溶液を得ることにより調製される。
【００１４】
さらに、工程（３）の前記第一織りプロセスにおいて、８〜３２スピンドル縦編機を使用して、ダイヤモンド織りを選択し、上織り角度は４５〜６０°で、大歯車と小歯車のギア比は８０〜１２０：１８〜６０であり、回転速度は５〜１００ｒｐｍに設定される。
【００１５】
さらに、工程（４）の第二織りプロセスにおいて、８〜３２スピンドル縦編機を使用して、ダイヤモンド織り、通常織り、及びヘグリス織りという３つの織物構造のいずれか１つを選択し、上織り角度は４５〜６０°、大歯車と小歯車のギア比は８０〜１２０：１８〜６０であり、回転速度は５〜１００ｒｐｍに設定される。
【００１６】
さらに、工程（５）において、前記真空オーブン内でヒートセットした後、前記縫合糸をさらに５０〜７０℃の処理温度で、５〜１０時間蒸気処理する。
【００１７】
本発明は、天然抗菌薬徐放機能付き医療用縫合糸及びその製造方法を提供する。その利点は下記の通りである。
（１）提供された抗菌性縫合糸は、手術縫合部位での感染を回避し、手術創感染による患者の痛み、入院期間の長期化と経済的負担を軽減することができる。
（２）前記抗菌成分は、優れた抗菌特性、低毒性、環境保護、及び人体に対する高い安全性を備えた天然の抗菌薬である。
（３）合成抗生物質系の使用を削減及び回避し、それによって耐性菌の生成及びその分解生成物による汚染を低減する。
（４）前記担体材料は良好な生体適合性を持ち、安全で、毒性がなく、刺激がなく、人体に直接吸収される。
（５）製造された縫合糸は、薬物の放出を効果的に遅らせることができ、それにより継続的な滅菌または抗菌効果を達成すると共に、良好な生体適合性と機械的特性を有する。
（６）提供されたシルクフィブロイン薬物含有抗菌性医療縫合糸は、手術部位感染を治療するための新型生物医学紡績材料である。
【図面の簡単な説明】
【００１８】
本発明の実施形態の発明をより明確に説明するために、実施形態の説明に使用される図面を以下に簡単に紹介する。当然ながら、以下の説明における図面は、本発明のいくつかの実施形態に過ぎず、当業者にとっては、知的な働きを費やさない前提に、これらの図面に従って他の図面を得ることができる。
【図１】天然の抗菌薬徐放機能付き医療用縫合糸と被覆されていない縫合糸の表面形態の比較図であり、そのうち、ａ及びｃは被覆されていない縫合糸であり、ｂ及びｄはシルクフィブロイン／ベルベリン抗菌溶液被覆の縫合糸である。
【図２】本発明による天然抗菌剤の持続放出機能を有する医療用縫合糸が、異なる製造方式で得られたシルクフィブロイン二次構造の赤外分光法（ＦＴ-ＩＲ）分析チャートであり、ここで、ａは未処理シルクフィブロインであり、ｂはシルクフィブロイン／ベルベリンであり、ｃはグリセリン修飾シルクフィブロイン／ベルベリンであり、ｄは蒸気で処理されたシルクフィブロイン／ベルベリンである。
【図３】本発明による天然抗菌薬の持続放出機能を備えた医療用縫合糸を製造する方法の実施例１における抗菌縫合糸の薬物徐放結果を示し、ａは純粋な薬物浸漬を伴う縫合糸であり、ｂは実施例１で調製された複合プロセス被覆縫合糸であり、ｃは実施例１で調製された複合プロセス被覆縫合糸である。
【発明を実施するための形態】
【００１９】
本発明の上記の目的、特徴、及び利点をより分かりやすくするために、具体的な実施形態及び図面を組み合わせて、本発明を以下でさらに詳細に説明する。
【００２０】
本発明は、天然抗菌剤の徐放機能を備えた医療用縫合糸を提供するものであり、内層とカバー層の２層構造を含み、内層は抗菌剤溶液で直接被覆された織物構造の中空フィラメント糸である内層コア糸であり、カバー層は、シルクフィブロインを介して抗菌薬を運ぶ多層複合被覆である。創傷が縫合糸で縫合されると、この層は薬物を効果的に放出することができるため、縫合糸には抗菌効果がある。
【００２１】
内層は２本以上の中空フィラメント糸で織られており、選択される材料はポリジオキサノン（Ｐｏｌｙｄｉｏｘａｎｏｎｅ，ＰＤＯ）、ポリ乳酸−コ−グリコール酸（Ｐｏｌｙ（ｌａｃｔｉｃ−ｃｏ−ｇｌｙｃｏｌｉｃａｃｉｄ），ＰＬＧＡ）、ポリ−Ｌ−乳酸（Ｐｏｌｙ−Ｌ−ｌａｃｔｉｄｅ，ＰＬＬＡ）コポリマーなどである。前記内層織りコア糸は、優れた破断強度と破断伸び率を有しており、糸織り、手術及びリハビリテーション中に誤ってファイバが破損するのを防ぐことができる。
【００２２】
抗菌薬溶液の調製に選択される抗菌薬は、ベルベリン、クルクミン、キトサン、キチン、アロエ、コガネバナ又はスイカズラなどの優れた水溶性を必要とする、優れた臨床効果を持つ天然の抗菌薬である。
【００２３】
上記天然の抗菌薬徐放機能付き医療用縫合糸の製造方法には、次の工程が含まれる。
【００２４】
（一）シルクフィブロイン溶液の調製
３０ｇのカイコシルク３０ｇを秤量して、それを１２Ｌの沸騰Ｎａ２ＣＯ３（０．０２Ｍ）水溶液で３０分間脱ガムし、１０分ごとにガラス棒でかき混ぜて脱ガムを徹底し、脱イオン水で数回濯ぎ、洗浄されたシルクフィブロイン糸をヒュームフード内で一晩、風乾させ、乾燥後のカイコのシルクフィブロイン２５ｇを計量し、１００ｍＬのＬｉＢｒ（９．３Ｍ）溶液に溶解し、完全に溶解するために、期間中は１時間ごとにわずかに振りながら、６０°Ｃのオーブンで４時間溶解する。溶液を取り出し（カットオフ分子量３５００）、透析バッグに注ぎ、脱イオン水で３６時間透析し、４時間ごとに水を交換する。透析された溶液を、毎回２０分間、９０００ｒ／分の高速遠心分離機で２回遠心分離して、不純物を除去し、最終的にシルクフィブロイン溶液を得て、蒸発計量法によって、シルクフィブロイン溶液の質量分率を測定し、４℃の冷蔵庫に入れて使用に備える。
【００２５】
（二）抗菌被覆液の調製
抗菌被覆液は、抗菌薬溶液、シルクフィブロイン／抗菌薬溶液、シルクフィブロイン／抗菌薬／グリセリン液の３種類に分けられる。
【００２６】
前記抗菌薬溶液：抗菌薬粉末の適切な量を正確に秤量し、所定の比率に従って脱イオン水に溶解する。
【００２７】
前記シルクフィブロイン／抗菌薬溶液：
適切な量の抗菌薬粉末を正確に秤量し、所定の比率に従って、脱イオン水に溶解し、脱イオン水でシルクフィブロイン溶液の濃度を５〜１０％（ｗ／ｖ）に希釈し、抗菌薬溶液をシルクフィブロイン溶液と均一に混合する。
【００２８】
前記シルクフィブロイン／抗菌薬／グリセリン溶液：
適切な量の抗菌薬粉末を正確に秤量し、所定の比率に従って、脱イオン水に溶解し、脱イオン水でシルクフィブロイン溶液の濃度を５〜１０％（ｗ／ｖ）に希釈する。シルクフィブロイン溶液にグリセリンを添加し、シルクフィブロイン溶液の質量比に対するグリセロールの質量比は３０〜５０％である。混合物が均一に混合された後、抗菌薬溶液とシルクフィブロイン・グリセロール混合溶液が均一に混合される。
【００２９】
（三）医療用縫合糸の内層コア糸の製造
フィラメントを平行に配列する方法を使用して、前記縫合糸内層の２本以上の中空フィラメント糸で織られており、選択される材料はポリジオキサノン（Ｐｏｌｙｄｉｏｘａｎｏｎｅ，ＰＤＯ）、ポリ乳酸−コ−グリコール酸（Ｐｏｌｙ（ｌａｃｔｉｃ−ｃｏ−ｇｌｙｃｏｌｉｃａｃｉｄ），ＰＬＧＡ）、ポリ−Ｌ−乳酸（Ｐｏｌｙ−Ｌ−ｌａｃｔｉｄｅ，ＰＬＬＡ）コポリマーなどである。使用された中空フィラメント糸の断面は円形であり、中空糸フィラメントを抗菌被覆溶液（シルクフィブロイン／抗菌薬溶液及びシルクフィブロイン／抗菌薬／グリセリン溶液）に５〜１０分間浸漬し、６０±２℃の真空オーブンで３０〜６０分間ヒートセットして、上記の操作を３回繰り返し、該中空糸フィラメントの中空度は１８〜３６％であり、フィラメント糸の密度は１００〜２００ｄｔｅｘである。または、製織プロセスを使用して内層コア糸を製造し、８〜３２スピンドル縦編機を使用して、ダイヤモンド織り、通常織り、及びヘグリス織りという３つの織物構造のいずれか１つを選択し、上織り角度は４５〜６０°、（大歯車と小歯車の）ギア比：大歯車（８０〜１２０）：小歯車（１８〜６０）であり、回転速度は５〜１００ｒｐｍに設定される。
【００３０】
（四）製織法で縫合糸の外層を製造し、選択された材料は脱ガムシルク、ポリ乳酸−コ−グリコール酸（Ｐｏｌｙ（ｌａｃｔｉｃ−ｃｏ−ｇｌｙｃｏｌｉｃａｃｉｄ），ＰＬＧＡ）、ポリ−Ｌ−乳酸（Ｐｏｌｙ−Ｌ−ｌａｃｔｉｄｅ，ＰＬＬＡ）コポリマーなどである。製織プロセス８〜３２スピンドル縦編機を使用して、ダイヤモンド織り（１／１織り込む）、通常織り（２／２織り込む）、ヘグリス（３／３織り込む）という３つの織物構造のいずれか１つを選択し、上織り角度は４５〜６０°、大歯車と小歯車のギア比は８０〜１２０：１８〜６０であり、回転速度は５〜１００ｒｐｍに設定される。
【００３１】
（五）製造した縫合糸の外層を抗菌薬溶液で直接被覆し、浸漬時間を１５〜３０分間、温度を６０±２°Ｃ、被覆を３〜５回行い、各被覆操作の終わりに脱イオン水で濯ぎ、乾燥させて、その後、シルクフィブロインに抗菌薬を担持する多層複合被覆を行う。被覆には、（１）シルクフィブロイン／抗菌薬溶液の被覆、（２）シルクフィブロイン／抗菌薬／グリセリン溶液の被覆の２つの方法がある。被覆パラメーターは以下の通りである。室温で３０〜６０分間浸漬し、被覆後に縫合糸を脱イオン水で濯ぎ６０±２℃の真空オーブンで３０〜６０分間ヒートセットする。
【００３２】
上記のプロセスでは、外層に３つの工程が必要である。まず、織り、次に薬溶液で直接被覆し、最後に薬物担持被覆を行い、薬物層の役割は、縫合糸における薬物の薬物担持率と薬物放出性能を高め、縫合糸に優れた抗菌効果を付与することである。
【００３３】
図１を参照されたい。図１は、天然抗菌薬徐放機能付き医療用縫合糸と被覆されていない縫合糸との表面形態の比較である。そのうち、ａとｃが被覆されていない縫合糸であり、ｂ及びｄは、シルクフィブロイン／ベルベリン抗菌溶液被覆の縫合糸である。図１に示すように、被覆後、縫合糸の表面はフィルムで覆われており、薬物放出を遅らせる効果がある。他方、シルクフィブロインに良好な柔らかさ、滑らかさ、低い摩擦係数、及び縫合糸に対する良好な弾性を付与する。
【００３４】
本発明の前述の目的、特徴、及び利点をより理解しやすくするために、本発明の技術発明を、添付の図面及び実施形態を参照して、以下にさらに説明する。しかし、本発明は、示した実施形態に限らず、本発明の特許請求の範囲内の他の周知の変更も含む。
【００３５】
まず、本明細書で言及される「一実施形態」または「実施形態」は、本発明の少なくとも１つの実現方式に含む特定の特徴、構造、または特性を指す。本明細書の様々な箇所における「一実施形態において」は、同じ実施形態を指すものではなく、独立または選択的にほかの実施例と相容れない実施形態でもない。
【００３６】
次に、本発明は、構造概略図などを使用して詳細に説明する。本発明の実施形態の詳細な説明では、説明の便宜上、概略図は普通の縮尺に従って部分的に拡大されず、しかも、前記概略図は単なる実例であり、本発明に記載の保護範囲を限定すべきではない。さらに、実際の制作には、長さ、幅、深さの３次元空間を含める必要がある。
【００３７】
実施例１
本実施形態は、天然抗菌薬徐放機能付き医療用縫合糸の製造方法を示し、天然抗菌薬はベルベリンであり、複合構造縫合糸の内（コア）層の抗菌被覆の処方は、ベルベリンに対するシルクフィブロインの質量比は１０：１で、ベルベリン溶液の濃度は３〜６ｍｇ／ｍＬ、シルクフィブロイン溶液の濃度は５〜１０％（ｗ／ｖ）である。複合構造縫合糸の外層には、２種類の抗菌被覆処方がある。（１）直接薬剤被覆、ベルベリン溶液の濃度は３〜６ｍｇ／ｍＬである。（２）シルクフィブロインとベルベリンの質量比は１０：１で、ベルベリン溶液の濃度は３〜６ｍｇ／ｍＬで、シルクフィブロイン溶液の濃度は５〜１０％（ｗ／ｖ）である。
【００３８】
フィラメントを平行配列して縫合糸内（コア）層を製造し、縫合糸内コア層は、断面が円形、三角形、または多角形である２本以上の中空フィラメント糸を使用し、中空糸フィラメントを抗菌被覆溶液（フィリン／ベルベリン）に５〜１０分間浸漬され、その後室温で行われ、６０±２℃の真空オーブンに３０〜６０分間置き、上記の操作を３回繰り返し、最後に内層コア糸に対して蒸気処理を５〜１０時間行い、処理温度は５０〜７０°Ｃである。該中空糸フィラメントの中空度は１８〜３６％であり、フィラメント糸の密度は１００〜２００ｄｔｅｘであり、原材料はポリグリコール酸（ＰＧＡ）である。本実施形態で得られる中空糸フィラメント製織糸は、４００Ｎ／ｍｍ２を超える引張強度、６００ＭＰａを超える破断強度、９０°Ｃを超える溶融温度、及び４０％未満の破断点伸びを有する。
【００３９】
製織法により縫合糸の外層を製造し、本実施形態では、製織プロセスは８〜３２スピンドル縦編機を使用して、それぞれダイヤモンド織り（１／１織り込む）を採用し、上織り角度は４５〜６０°、（大歯車と小歯車の）ギア比：大歯車（８０〜１２０）：小歯車（１８〜６０）であり、回転速度は５〜１００ｒｐｍに設定される。原材料は脱ガムされたシルクである。抗菌被覆溶液（ベルベリン溶液）の浸漬時間を１５〜３０分間、温度を６０±２°Ｃ、被覆を３〜５回行い、最後に、シルクフィブロイン／ベルベリン混合溶液の被覆を行い、被覆パラメーターは下記の通りである。室温で３０〜６０分間浸漬し、被覆後、縫合糸を脱イオン水で濯ぎ、６０±２℃の真空オーブンで３０〜６０分間ヒートセットする。最後に、蒸気で縫合糸を５０〜７０°Ｃの温度下で５〜１０時間処理する。
【００４０】
実施例２
本実施例は天然抗菌薬徐放機能付き医療用縫合糸及びその製造方法を示し、天然抗菌薬はキチンであり、複合構造縫合糸の内層コア糸被覆の処方はシルクフィブロインとキチンの質量比が１００：２〜１０であり、黄色のキチン溶液の濃度は３〜６ｍｇ／ｍＬであり、シルクフィブロイン溶液の濃度は５〜１０％（ｗ／ｖ）である。複合構造の外層の抗菌被覆の処方には２つの処方がある。一つは、薬物で直接被覆し、キチン溶液の濃度は３〜６ｍｇ／ｍＬであり、もう一つは、シルクフィブロインとキチンの質量比が１００：２〜１０であり、キチン溶液の濃度は３〜６ｍｇ／ｍＬであり、脱イオン水でシルクフィブロイン溶液を５〜１０％（ｗ／ｖ）に希釈し、シルクフィブロイン溶液にグリセリンを加え、シルクフィブロイン質量に対するグリセリンの質量比は３０〜５０％であり、混合物は均一に混合される。
【００４１】
フィラメントを平行に配列する方法で縫合糸の内（コア）層を製造し、本実施形態では、縫合糸内層は２本以上の中空フィラメント糸で織られており、使用された中空フィラメント糸の断面は円形であり、室温下、中空糸フィラメントを抗菌被覆溶液（シルクフィブロイン／キチン／グリセリン混合溶液）に５〜１０分間浸漬し、６０±２℃の真空オーブンで３０〜６０分間ヒートセットして、上記の操作を３回繰り返す。該中空糸フィラメントの中空度は１８〜３６％であり、フィラメント糸の密度は１００〜２００ｄｔｅｘである。原材料はポリグリコール酸（ＰＧＡ）である。本実施形態で得られる中空糸フィラメントの製織糸は４００Ｎ／ｍｍ２を超える引張強度、６００ＭＰａを超える破断強度、９０°Ｃを超える溶融温度、及び４０％未満の破断点伸びを有する。
【００４２】
製織法により縫合糸の外層を製造し、本実施形態では、製織プロセスは８〜３２スピンドル縦編機を使用して、それぞれダイヤモンド織り（１／１織り込む）を採用し、上織り角度は４５〜６０°、（大歯車と小歯車の）ギア比：大歯車（８０〜１２０）：小歯車（１８〜６０）であり、回転速度は５〜１００ｒｐｍに設定される。原材料は脱ガムされたシルクである。抗菌被覆溶液（ベルベリン溶液）の浸漬時間を１５〜３０分間、温度を６０±２°Ｃ、被覆を３〜５回行い、最後に、シルクフィブロイン／ベルベリン混合溶液の被覆を行い、被覆パラメーターは下記の通りである。室温で３０〜６０分間浸漬し、被覆後、縫合糸を脱イオン水で濯ぎ、６０±２℃の真空オーブンで３０〜６０分間ヒートセットする。
【００４３】
実施例３
本実施例は天然抗菌薬徐放機能付き医療用縫合糸及びその製造方法を示し、天然抗菌薬はクルクミンであり、構造縫合糸の内層コア糸被覆の処方はシルクフィブロインとクルクミンの質量比１００：２〜１０であり、クルクミン溶液の濃度は３〜６ｍｇ／ｍＬであり、シルクフィブロイン水溶液の濃度は５〜１０％（ｗ／ｖ）である。複合構造の外層抗菌被覆の処方には２つの処方がある。一つは、薬物で直接被覆し、クルクミン溶液の濃度は３〜６ｍｇ／ｍＬである。もう一つは、シルクフィブロインとクルクミンの質量比は１００：２〜１０であり、クルクミン溶液濃度は３〜６ｍｇ／ｍＬである。脱イオン水でシルクフィブロイン溶液濃度を５〜１０％（ｗ／ｖ）に希釈する。シルクフィブロイン溶液にグリセリンを加え、グリセリン質量がシルクフィブロイン質量の３０〜５０％を占め、混合物が均一に混合される。
【００４４】
製織法により縫合糸の内（コア）層を製造し、本実施形態では、縫合糸内層は２本以上の製織糸を使用し、使用された中空フィラメント糸の断面は円形であり、製織プロセスは８〜３２スピンドル縦編機を使用して、それぞれダイヤモンド織り（１／１織り込む）を採用し、上織り角度は４５〜６０°、（大歯車と小歯車の）ギア比：大歯車（８０〜１２０）：小歯車（１８〜６０）であり、回転速度は５〜１００ｒｐｍに設定される。編む前に、まず、室温下、中空糸フィラメントを抗菌被覆溶液（シルクフィブロイン／クルクミン）に５〜１０分間浸漬し、６０±２℃の真空オーブンで３０〜６０分間ヒートセットして、上記の操作を３回繰り返す。最後に内層コア糸に対して蒸気処理を５〜１０時間行い、処理温度は５０〜７０°Ｃである。該中空糸フィラメントの中空度は１８〜３６％であり、フィラメント糸の密度は１００〜２００ｄｔｅｘであり、原材料はポリ乳酸−グリコール酸（ＰＬＧＡ）である。本実施形態で得られる中空糸フィラメント製織糸は、４００Ｎ／ｍｍ２を超える引張強度、６００ＭＰａを超える破断強度、９０°Ｃを超える溶融温度、及び４０％未満の破断点伸びを有する。
【００４５】
製織法により縫合糸の外層を製造し、本実施形態では、製織プロセスは８〜３２スピンドル縦編機を使用して、それぞれダイヤモンド織り（１／１織り込む）を採用し、上織り角度は４５〜６０°、（大歯車と小歯車の）ギア比：大歯車（８０〜１２０）：小歯車（１８〜６０）であり、回転速度は５〜１００ｒｐｍに設定される。原材料はポリ乳酸−グリコール酸（ＰＬＧＡ）である。抗菌被覆溶液（クルクミン溶液）の浸漬時間を１５〜３０分間、温度を６０±２°Ｃ、被覆を３〜５回行い、最後に、シルクフィブロイン／クルクミン／グリセリン混合溶液の被覆を行い、被覆パラメーターは下記の通りである。室温で３０〜６０分間浸漬し、被覆後、縫合糸を脱イオン水で濯ぎ、６０±２℃の真空オーブンで３０〜６０分間ヒートセットする。
【００４６】
実施例４
本実施例は天然抗菌薬徐放機能付き医療用縫合糸及びその製造方法を示し、天然抗菌薬はベルベリンであり、複合構造縫合糸の内層コア糸被覆の処方はシルクフィブロインとベルベリンの質量比１０：１であり、ベルベリン溶液の濃度は３〜６ｍｇ／ｍＬであり、シルクフィブロイン水溶液の濃度は５〜１０％（ｗ／ｖ）である。複合構造の外層抗菌被覆の処方には２つの処方がある。一つは、薬物で直接被覆し、ベルベリン溶液の濃度は３〜６ｍｇ／ｍＬである。もう一つは、シルクフィブロインとベルベリンの質量比は１０：１であり、ベルベリン溶液濃度は３〜６ｍｇ／ｍＬである。脱イオン水でシルクフィブロイン溶液濃度を５〜１０％（ｗ／ｖ）に希釈する。シルクフィブロイン溶液にグリセリンを加え、グリセリン質量がシルクフィブロイン質量の３０〜５０％を占め、混合物が均一に混合される。
【００４７】
製織法により縫合糸の内（コア）層を製造し、本実施形態では、縫合糸内層は２本以上の製織糸を使用し、使用された中空フィラメント糸の断面は円形であり、製織プロセスは８〜３２スピンドル縦編機を使用して、それぞれダイヤモンド織り（１／１織り込む）を採用し、上織り角度は４５〜６０°、（大歯車と小歯車の）ギア比：大歯車（８０〜１２０）：小歯車（１８〜６０）であり、回転速度は５〜１００ｒｐｍに設定される。編む前に、まず、室温下、中空糸フィラメントをまず、成長因子（表皮成長因子）を含む溶液に５〜１０分間浸し、６０±２℃の真空オーブンで３０〜６０分間ヒートセットして、上記の操作を３回繰り返す。該中空糸フィラメントの中空度は１８〜３６％であり、フィラメント糸の密度は１００〜２００ｄｔｅｘであり、原材料はポリグリコール酸（ＰＧＡ）である。本実施形態で得られる中空糸フィラメント製織糸は、４００Ｎ／ｍｍ２を超える引張強度、６００ＭＰａを超える破断強度、９０°Ｃを超える溶融温度、及び４０％未満の破断点伸びを有する。
【００４８】
製織法により縫合糸の外層を製造し、本実施形態では、製織プロセスは８〜３２スピンドル縦編機を使用して、それぞれダイヤモンド織り（１／１織り込む）を採用し、上織り角度は４５〜６０°、（大歯車と小歯車の）ギア比：大歯車（８０〜１２０）：小歯車（１８〜６０）であり、回転速度は５〜１００ｒｐｍに設定される。原材料はポリグリコール酸（ＰＧＡ）で、抗菌被覆溶液（ベルベリン溶液）の浸漬時間を１５〜３０分間、温度を６０±２°Ｃ、被覆を３〜５回行い、最後に、シルクフィブロイン／ベルベリン／グリセリン混合溶液の被覆を行い、被覆パラメーターは下記の通りである。室温で３０〜６０分間浸漬し、被覆後、縫合糸を脱イオン水で濯ぎ、６０±２℃の真空オーブンで３０〜６０分間ヒートセットする。
【００４９】
上記の４つの実施例から作られた天然抗菌薬徐放機能付き医療用縫合糸については、表１、図２、及び図３を参照されたい。
【００５０】
【表１】
0006916950.tif 000002
【００５１】
図２は、本発明による天然抗菌薬徐放機能付き医療用縫合糸が異なる製造方法にて得られたシルクフィブロイン二次構造の赤外スペクトル（ＦＴ-ＩＲ）分析チャートである。そのうち、ａは未処理のシルクフィブロインである。ｂはシルクフィブロイン／ベルベリンである。ｃはグリセリンで修飾したシルクフィブロイン／ベルベリンである。ｄは蒸気で処理したシルクフィブロイン／ベルベリンである。図３は、本発明による天然抗菌薬徐放機能付き医療用縫合糸の製造方法が、第１の実施形態における抗菌性縫合糸の薬物放出結果の図である。そのうち、ａは純薬に浸した縫合糸であり、ｂは実施例１で製造された複合プロセス被覆縫合糸であり、ｃは実施例１で製造された複合プロセス被覆縫合糸である。図２から、シルクフィブロイン／ベルベリン（ｂ）の特性ピークの位置と、純シルクフィブロイン（ａ）の位置はほぼ同じであり、どちらも約１６４７ｃｍ−１付近であることがわかる。上記の結果は、抗菌薬ベルベリンの添加がシルクフィブロインの分子構造に顕著な影響を及ぼさないことを示している。グリセリン修飾シルクフィブロイン／ベルベリン（ｃ）と蒸気処理シルクフィブロイン／ベルベリンの特性ピークの位置はほぼ同じで、どちらも約１６２５ｃｍ−１付近であることがわかる。これは、蒸気処理とグリセリン修飾シルクフィブロイン／ベルベリン中のシルクフィブロインが、主にβシート構造であることを示している。
【００５２】
図３から、ｐＨ＝６．８で、シルクフィブロイン／ベルベリン被覆縫合糸、グリセリン修飾シルクフィブロイン／ベルベリン被覆縫合糸、及び蒸気処理シルクフィブロイン／ベルベリンは、２４時間での被覆縫合糸の累積薬物放出率は、それぞれ６８．０４±２．３３％、５６．４５±１．５６％、及び５７．５９±１．７１％であり、１６８時間で、累積薬物放出率はそれぞれ７９．０４±１．９１％、６７．３５±０．８２％、及び６９．３８±２．６６％である。上記の結果は、蒸気とグリセロールで処理されたシルクフィブロイン薬担持縫合糸が薬物放出を効果的に遅らせることを示している。表１に示したさまざまな被覆方式による縫合糸の静菌ベルトの幅（単位：ｍｍ）から、蒸気とグリセリンで処理されたシルクフィブロイン薬担持縫合糸がより良い持続性を達成できることがわかる。
【００５３】
要約すると、本発明は天然抗菌薬徐放機能付き医療用縫合糸及びその製造方法を開示しており、複合構造で織られ、シルクフィブロインを被覆担体とされ、天然抗菌薬を担持しており、抗菌性が持続する抗菌性医療用縫合糸を得た。この材料は機械的特性が良好であると同時に、長時間作用型の徐放性薬剤の効果があり、細菌を抑制または殺し、手術部位の感染を減らすことができる。
【００５４】
上記の実施形態は、本発明の技術的発明を例示するためにのみ使用され、限定するものではないことに留意されたい。好ましい実施形態を参照しながら本発明を詳細に説明したが、当業者は、それを理解すべきであり、本発明の技術的発明を修正または同等の置換を行うことができるが、本発明の技術的発明の精神及び範囲から逸脱することなく、それらはすべて本発明の特許請求の範囲に含まれるべきである。
【図１】
0006916950.tif 000003
【図２】
0006916950.tif 000004
【図３】
0006916950.tif 000005